FR 3050458 A1 20171027 FR 1653618 A 20160425 1 Composition solide de dépollution, son procédé d'obtention et ses utilisations Domaine de l'invention La présente invention concerne une composition de dépollution, et son utilisation pour lutter contre les pollutions chimiques provoquées par des déversements intempestifs de liquides de toute sorte. Dans notre environnement, nous sommes aujourd'hui de plus en 10 plus exposés aux pollutions chimiques. En cas d'accident, ces polluants chimiques posent potentiellement des problèmes de pollution et de sécurité à différentes échelles. Par exemple, un accident routier d'un camion transportant des matières premières toxiques ou dangereuses peut 15 provoquer une pollution environnementale ou des dégâts sur la route. Dans l'industrie ou dans le laboratoire, une erreur de manipulation d'un bidon contenant une matière première toxique ou dangereuse peut provoquer des blessures du personnel ou l'endommagement de dispositifs. La maîtrise rapide des pollutions est donc primordiale 20 dans de nombreuses situations. Dans de tels cas d'urgence, il est préférable de disposer d'un produit applicable à tout type de produits. L'art antérieur 25 De nombreuses compositions polyvalentes sont utilisées pour lutter contre des pollutions chimiques. Des minéraux naturels desséchés, tels que la sépiolite, la terre de diatomée, le sable ou la vermiculite ont été utilisés conventionnellement. Cependant, ces minéraux génèrent des quantités 30 importantes de déchets à stocker ou à traiter et sont peu valorisables énergétiquement. De plus, de tels minéraux naturels desséchés présentent souvent une faible part de silice cristalline qui a été reconnue cancérigène par l'IARC (International Agency for Research on Cancer). 35 La sciure de bois est également utilisée. Cependant, ses poussières sont considérées par l'IARC comme étant des particules 3050458 2 cancérigènes de classe 1. En outre, la sciure de bois réagit avec l'acide sulfurique pour former une huile noire collante dont il est difficile de se débarrasser. Les compositions absorbantes comprenant de l'acide silicique 5 amorphe (Chemizorb®) ont connu un important développement au cours de ces dernières années. Cependant, de grandes quantités de ces compositions sont nécessaires pour absorber le liquide et le produit laisse une fine pellicule liquide sur le sol. Une composition comprenant un polymère super absorbant et de la silice a aussi été mise sur le marché sous la marque Unisafe®. Cette composition n'implique pas de réaction dangereuse mais est assez coûteuse et le produit résultant laisse une fine pellicule de liquide sur le sol. Un composé comprenant de l'acide silicique amorphe ainsi qu'un agent dérivé du bois a également été commercialisé par la société Prevor. Cet absorbant est efficace et laisse un sol sans résidu liquide mais a tendance à provoquer une gêne pour son utilisateur. En effet, de par sa faible granulométrie, énormément de poussières sont mises en suspension lors de son utilisation ce qui peut provoquer un inconfort au niveau des voies respiratoires de l'utilisateur. De plus, de par sa faible granulométrie, ce type de composition est très volatile et donc très sensible au vent ce qui rend très difficile son utilisation en extérieur. Ainsi, à ce jour, il n'existe pas de composition de dépollution qui à la fois : (1) soit non irritante, (2) permette une absorption des polluants liquides de tous types, (3) ne soit pas nocive ou dangereuse lors de son utilisation, (4) forme avec le polluant un résidu facile à ramasser, (5) ne laisse pas de résidu sur le sol, (6) permettre une dépollution et un ramassage des résidus obtenus à un faible coût, (7) ne gêne pas le confort de l'utilisateur lors de son utilisation, et (8) puisse être utilisée en extérieur. 3050458 3 En effet, ces huit critères peuvent être contradictoires. Or, les présents inventeurs ont eu le mérite de trouver une composition de dépollution de granulométrie souhaitée qui présente un excellent compris entre ces différents critères (1)-(8). 5 Résumé de l'invention Ainsi, l'invention porte sur une composition solide comprenant: (a) au moins un gel de silice amorphe, (b) au moins un agent cellulosique, et 10 (c) au moins un agent liant, caractérisée en ce qu'elle présente une granulométrie de 100 pm à 2 MM. Elle porte également sur un procédé de fabrication de ladite composition qui comprend une étape de granulation par voie humide du 15 gel de silice amorphe, de l'agent cellulosique et optionnellement d'au moins un additif, en présence de l'agent liant. Elle porte aussi sur un procédé de dépollution mettant en oeuvre ladite composition et comprenant les étapes suivantes : (1) ajouter la composition sur un liquide polluant ; 20 (2) attendre jusqu'à l'absorption du liquide polluant ; (3) éventuellement, vérifier le pH du résidu obtenu à l'étape 2 ; (4) répéter les étapes 1 à 3 jusqu'à l'absorption complète du liquide polluant et la formation d'un 25 résidu solide ; et (5) ramasser le résidu. Elle porte aussi sur l'utilisation de ladite composition pour absorber les déversements de peintures, de lasures, de produits chimiques tels que les acides et les bases, d'huiles, 30 d'hydrocarbures, de solvants et de produits aqueux. Des exemples de solvants comprennent mais ne sont pas limités à l'eau, l'éthanol, le benzène, l'hexane, le cyclohexane, le dichlorométhane, le chloroforme, le tétrahydrofurane, le toluène, l'acétone, l'acétonitrile, l'acétate d'éthyle, l'éther éthylique, le 35 pentane, le diméthylsulfoxyde (DMSO), le diméthylformamide (DMF), le xylène et leurs mélanges. 3050458 4 Descriptif détaillé La composition selon l'invention est une composition solide comprenant : 5 (a) au moins un gel de silice amorphe, (b) au moins un agent cellulosique, et (c) au moins un agent liant, et caractérisée en ce qu'elle présente une granulométrie de 100 pm à 2 MM. 10 Les mesures de granulométrie sont réalisées par tamisage par vibration. La composition selon l'invention est une composition de dépollution, c'est-à-dire une composition qui permet l'absorption complète de polluants chimiques et leur rétention. 15 Par « absorber » et par « absorption », on entend amener à l'état solide le polluant se présentant initialement sous une forme liquide en le mélangeant avec la composition de dépollution. La composition de la présente invention se présente sous une forme solide granulée, elle peut donc facilement être répandue 20 autour ou sur le liquide polluant. Plus petite est la quantité nécessaire pour absorber le liquide polluant, plus efficace sera ladite composition. La composition de dépollution selon l'invention permet d'absorber les liquides en utilisant une quantité minimum de produit 25 et à un coût inférieur par rapport aux produits de l'état de la technique. La capacité d'absorption d'un composé (ou de la composition de dépollution) est exprimée en L/Kg et correspond à la quantité en poids de composé (ou de la composition de dépollution) qu'il est 30 nécessaire d'ajouter à 1L d'eau pour que le mélange résultant soit complètement transformé en une forme solide. On peut donc la mesurer de la façon suivante : 1) 1L d'eau est mis dans un récipient, de préférence en verre; 2) Une quantité déterminée de la composition de la présente 35 invention est ajoutée dans ledit récipient; 3050458 5 3) Une fois le mélange homogénéisé, l'état (liquide ou solide) du mélange est vérifié. Les étapes 1) et 2) sont répétées jusqu'à l'obtention d'un résidu solide; 4) La quantité en kg de composé ou de composition de dépollution 5 ajoutée correspond à la capacité d'absorption dudit composé ou de ladite composition en kg/L. Selon un mode de réalisation particulier de la présente invention, ladite composition présente une capacité d'absorption de 1 L à 5 L pour 1 kg de ladite composition, de préférence de 1.5 L à 4.5 L pour 10 1 kg de ladite composition, et plus préférentiellement de 2 L à 4 L pour 1 kg de ladite composition. Le résidu obtenu après l'application de ladite composition sur le liquide ayant provoqué la pollution doit être facile à ramasser. Par 15 « facile à ramasser », on entend le fait que les caractéristiques du résidu obtenu sont telles qu'il n'y a pas de difficulté technique particulière lors de son ramassage, et que l'opération de ramassage peut être effectuée par des moyens couramment usités par l'homme du métier. Ainsi, le résidu obtenu par utilisation de la composition 20 selon l'invention n'est ni visqueux ni collant, et se présente sous une forme d'un gel solide, qui peut donc facilement être retiré par des moyens couramment utilisés par l'homme du métier, tels que par exemple à l'aide d'une pelle ou par aspiration, etc., sans laisser de résidu collé à la surface sur laquelle le liquide s'était 25 répandu, mais en laissant un sol particulièrement sec et non glissant. La composition de la présente invention n'est pas dangereuse au sens du code de l'environnement (non toxique, non irritante, non 30 allergisante, et non écotoxique), contrairement à certains produits actuellement commercialisés. Ainsi, la composition selon la présente invention ne contient aucun ingrédient nécessitant un étiquetage particulier. De plus, lors de son utilisation, la composition n'a pas 35 d'effet nocif ou dangereux. Elle peut donc être manipulée sans risque. Quand elle entre en contact avec des polluants acides ou 3050458 6 basiques peu concentrés, elle ne conduit pas à une réaction trop exothermique, c'est-à-dire à un niveau où l'élévation de température endommagerait le milieu environnant. Par ailleurs, il n'y a pas de dégagement de gaz toxique lié à 5 la réaction de la composition avec le produit chimique déversé. Du fait de la quantité minimale de ladite composition mise en oeuvre, le coût total de la dépollution est faible. Il est à noter que le coût total de dépollution consiste non seulement au coût des matières premières et de la fabrication de la composition, mais 10 aussi au coût des opérations de ramassage et de stockage ou traitement des résidus (incinération notamment), d'où l'intérêt d'obtenir un déchet facile à ramasser et en quantité massique réduite. Or, de par sa grande capacité absorbante, la quantité de composition de dépollution utilisée pour lutter contre la pollution 15 chimique est faible. C'est une quantité minime et donc une masse minime de déchet formé, qui devra être stockée et/ou traitée. En outre, en comparaison avec les produits actuellement commercialisés, la composition selon l'invention présente une capacité d'absorption bien plus élevée. 20 La composition présente également l'avantage d'avoir une granulométrie maitrisée. La granulométrie de la composition est un paramètre des plus importants car lorsque la granulométrie de la composition est trop fine ( 20% en masse) alors le coût de fabrication de la composition devient trop élevé. 25 Selon un mode de réalisation particulier de la présente invention, ledit agent liant est présent en une quantité de 1 à 20%, de préférence de 2 à 10%, et encore plus préférentiellement de 3 à 8% en poids par rapport au poids total de ladite composition. 30 (d) Additifs Selon un mode de réalisation particulier de la présente invention, ladite composition peut comprendre en outre au moins un additif choisi parmi les agents indicateurs de pH, colorants, parfums, agents facilitant l'écoulement, agents gonflants, désintégrants et 35 leurs mélanges. 3050458 11 Selon un mode de réalisation particulier de la présente invention, les additifs sont présents en une quantité de 0 à 5%, de préférence de 0,001 à 2% et encore plus préférentiellement de 0,05 à 1% en poids par rapport au poids total de ladite composition. 5 Agent indicateur de pH Par « agent indicateur de pH », on entend des composés qui ont la capacité de changer de couleur en fonction du pH de leur milieu environnemental. Des exemples d'indicateurs de pH sont le bleu de thymol, la 10 tropaeoline, le pourpre de bromocrésol, le bleu de bromophénol, le rouge neutre, la phénolphtaléine, le thymolphtaléine, le jaune d'alizarine R, le bleu de bromothymol, le rouge de crésol, le méthyle violet, le vert malachite, le jaune de méthyle, le rouge congo, le méthyle orange, le vert de bromocrésol, le rouge de 15 méthyle, le rouge de phénol, l'alizarine, le carmin d'indigo, et leurs mélanges. Ainsi, selon un mode de réalisation particulier de la présente invention, la composition comprend en outre au moins un agent indicateur de pH choisi parmi le tropaeoline, le bleu de thymol, le 20 pourpre de bromocrésol, le bleu de bromophénol, le rouge de congo, le rouge neutre, la phénolphtaléine, le thymolphtaléine, le jaune d'alizarine R, et leurs mélanges. La présence d'agent indicateur de pH permet de vérifier rapidement le pH du résidu et de prendre les précautions nécessaires 25 à la manipulation du résidu formé. Colorant A titre d'exemple de colorant, on peut citer tout colorant dépourvu de toxicité, par exemple de qualité alimentaire. En particulier, on peut citer le bleu patenté V, la Carmoisine, etc. 30 Parfum Les parfums peuvent être d'origine naturelle, tels que les huiles essentielles de fleurs, de fruits, l'écorce de bois (cannelle, santal), de la résine (encens, myrrhe), etc. On peut également utiliser des parfums synthétiques, tels que la vanilline. 35 3050458 12 Agent d'écoulement Afin de faciliter l'épandage de la composition selon l'invention, celle-ci peut inclure des agents d'écoulement. A titre d'exemples de tels agents, on peut citer du sable, de la tourbe, 5 etc. Agent gonflant Afin d'augmenter la capacité d'absorption de solutions aqueuses, des polymères super-absorbants de type polyacrylate de sodium, polyacrylate de potassium ou polyamide ou des copolymères à 10 bloc de ce type peuvent être ajoutés à la composition. A titre d'exemples de produits commerciaux utilisables, on peut citer Aquakeep® et Tramfloc ® notamment. Désintégrant Les désintégrants sont des produits additionnels qui aident les 15 granules à se déliter lorsqu'elles sont mises au contact d'un liquide. Ces désintégrants peuvent, entre autre être: de l'amidon prégélatinisé, de la Carboxymethylcellulose de sodium réticulée (croscamellose) ou de la PVP réticulée (crospovidone). 20 Selon un mode de réalisation particulier, la composition selon l'invention comprend: - de 40 à 90%, de préférence de 50 à 85% et encore plus préférentiellement de 55 à 80% en poids par rapport au poids total 25 de ladite composition de gel de silice amorphe ; - de 5 à 60%, de préférence de 10 à 55% et encore plus préférentiellement de 15 à 45% en poids par rapport au poids total de ladite composition d'agent cellulosique ; - de 1 à 20%, de préférence de 2 à 10%, et encore plus 30 préférentiellement de 3 à 8% en poids par rapport au poids total de ladite composition d'agent liant ; et - de 0 à 5%, de préférence de 0,001 à 2% et encore plus préférentiellement de 0,05 à 1% en poids par rapport au poids total de ladite composition d'au moins un additif. 35 3050458 13 Selon un autre mode de réalisation particulier, la composition selon l'invention comprend : - 76% en poids par rapport au poids total de ladite composition de gel de silice amorphe ; 5 - 19% en poids par rapport au poids total de ladite composition d'agent cellulosique ; et - 5% en poids par rapport au poids total de ladite composition d'agent liant. 10 Selon un autre mode de réalisation particulier, la composition selon l'invention comprend : - 57% en poids par rapport au poids total de ladite composition de gel de silice amorphe ; - 38% en poids par rapport au poids total de ladite composition 15 d'agent cellulosique ; et - 5% en poids par rapport au poids total de ladite composition d'agent liant. La composition selon l'invention permet d'obtenir un excellent 20 compromis entre la capacité d'absorption des composés aqueux, la capacité d'absorption des composés organiques et la faible réactivité face aux produits chimiques. La présente invention concerne aussi le procédé de fabrication d'une 25 composition solide qui comprend: (a) au moins un gel de silice amorphe, (b) au moins un agent cellulosique, et (c) au moins un agent liant, et caractérisée en ce qu'elle présente une granulométrie de 100 pm à 2 30 mm. Selon un mode de réalisation particulier de la présente invention, la granulométrie souhaitée de ladite composition est obtenue via une granulation par voie humide. 35 Ainsi, selon un mode de réalisation particulier de la présente invention, le procédé de fabrication de ladite composition comprend 3050458 14 une étape de granulation par voie humide du gel de silice amorphe, de l'agent cellulosique et optionnellement d'au moins un additif, en présence de l'agent liant. 5 La granulation est un procédé d'agglomération de particules, visant à former des agglomérats plus gros, dits granulés, à l'intérieur desquels les particules originales sont encore identifiables. Dans un mode de réalisation préféré, la granulation par voie humide est réalisée par pulvérisation dudit agent liant sur une poudre 10 comprenant ledit gel de silice amorphe, ledit agent cellulosique et optionnellement au moins un additif et maintenue en mouvement au sein de dispositifs d'agitation tels que des tambours tournants, des lits fluidisés, des mélangeurs à grande vitesse ou autres. Le liquide, dans un premier temps, lie les particules entre elles par 15 une combinaison de forces capillaires et visqueuses, puis des liens plus permanents sont formés après le séchage. Les propriétés des granules produites sont déterminées à la fois par le type de formulation employé et par le procédé choisi. Ici la granulation permet d'éviter la formation de poussières, de 20 faciliter l'écoulement lors de l'utilisation mais aussi une répartition homogène de ladite composition sur le polluant. Dans un mode de réalisation du procédé de l'invention, la granulation par voie humide est réalisée en une ou deux étapes. 25 Selon un mode de réalisation particulier de la présente invention, ledit procédé de fabrication comprend une étape de séchage et optionnellement une étape de tamisage. Plusieurs procédés de séchage peuvent être envisagés : séchage par flux d'air, par convection, par conduction, par rayonnement, par micro-ondes ou par baisse de la 30 pression. Des combinaisons de ces différentes techniques sont également envisageables. L'étape de tamisage permet d'obtenir la granulométrie choisie pour la composition en supprimant les fines particules restantes n'ayant pas été granulées ou en supprimant les grains trop gros. 35 3050458 15 Le procédé de fabrication de cette composition repose sur les étapes suivantes (procédé indirect) : 1. Préparation dudit agent liant en solution ; 2. Mélange dudit gel de silice amorphe et dudit agent cellulosique 5 pour obtenir une poudre homogène ; 3. Mélange dudit agent liant en solution avec ladite poudre homogène nouvellement formée ; 4. Mise à sécher du mélange humide obtenu à l'étape 3 pour évaporer le solvant ; et 10 5. Etape de tamisage (optionnelle). Il est également possible de faire un procédé de fabrication plus simple (procédé direct) : 1. Mélange dudit agent liant, dudit gel de silice amorphe et dudit 15 agent cellulosique pour obtenir une poudre homogène; 2. Ajout de solvant à ladite poudre homogène nouvellement formée ; 3. Mise à sécher dudit mélange humide pour évaporer le solvant ; et 4. Etape de tamisage (optionnelle). 20 Pour le procédé de granulation par voie humide, de nombreux solvants peuvent être choisis. Pour des raisons économiques et écologiques l'utilisation de l'eau est préférée. 25 La quantité de solvant à ajouter doit être optimisée pour obtenir une poudre homogène à la granulométrie choisie. Plus le volume de solvant ajouté est important, plus la granulométrie sera importante, jusqu'à obtenir une pâte. Si le volume de solvant est vraiment trop important (supérieur à 2.5 30 L par kg de poudre) alors une pâte homogène sera obtenue et non des granules séparées. Plus le volume de solvant ajouté sera faible, plus la pâte sera aérée et la granulométrie du produit fini sera fine. Si le volume est vraiment trop faible (inférieur à 1 L par kg de poudre) alors 35 tout le produit ne sera pas humidifié et une partie de la poudre ne sera pas granulée. 3050458 16 Dans un mode de réalisation particulier, la quantité de solvant utilisée pour le procédé de granulation par voie humide est comprise entre 1 et 2,5 L, de préférence entre 1,2 et 2,3 L et encore plus 5 préférentiellement entre 1,5 et 2,2 L par kg de poudre. Dans un mode de réalisation préféré, le volume de solvant à ajouter est de 1,8 Litre de solvant par kg de poudre totale. La proportion de matières premières et de solvant et la 10 granulométrie choisie seront adaptées à l'utilisation finale du produit. Pour obtenir une granulométrie de 100 pm à 1 mm, la quantité de solvant nécessaire est de 1,5 L par kg de poudre. 15 Pour obtenir une granulométrie de 1 mm à 2 mm, la quantité de solvant nécessaire est de 2,2 L par kg de poudre. La présente invention porte aussi sur l'utilisation de ladite 20 composition pour absorber des composés aqueux, composés organiques et des produits chimiques. Dans un mode de réalisation particulier, ladite composition est utilisée pour absorber les déversements de peintures, de lasures, de produits chimiques tels que les acides et les bases, d'huiles, 25 d'hydrocarbures, de solvants et de produits aqueux. L'invention concerne, de façon non-limitative, l'utilisation de la composition selon l'invention comme absorbant polyvalent, absorbant pour peinture ou absorbant routier. 30 Pour une utilisation comme absorbant polyvalent, on utilisera, de façon non-limitative, une composition selon l'invention présentant une granulométrie de 160 pm à 355 pm. De par sa faible granulométrie, cette composition permet de d'absorber tout type de 35 produit liquide, en particulier les produits chimiques, à faible coût et sans engendrer de réaction chimique avec le liquide à 3050458 17 absorber ou l'environnement. En outre, cette composition permet de laisser un sol particulièrement sec et non glissant après absorption du liquide à absorber. 5 Pour une utilisation comme absorbant pour peinture, on utilisera, de façon non-limitative, une composition selon l'invention présentant une granulométrie de 160 pm à 1 mm. De par sa granulométrie, cette composition permet d'absorber efficacement les déversements de peinture au sein des grandes surfaces de bricolage à faible coût et 10 sans engendrer de réaction chimique avec le liquide à absorber ou les produits chimiques utilisés classiquement dans les grandes surfaces de bricolage. En outre, cette composition est moins asséchante ce qui permet d'éviter que les peintures absorbées ne collent au sol et ne laissent une tache trop importante et difficile 15 à enlever. Pour une utilisation comme absorbant routier, on utilisera, de façon non-limitative, une composition selon l'invention présentant une granulométrie de 355 pm à 2 mm. De par sa granulométrie, cette 20 composition permet d'absorber tout type de produit liquide (notamment les produits chimiques, les huiles, les produits aqueux, les hydrocarbures etc.) sans engendrer de réaction chimique avec le liquide à absorber ou l'environnement. En outre, la granulométrie choisie permet d'utiliser la composition sur routes et autoroutes. 25 L'invention porte également sur un procédé de dépollution mettant en oeuvre la composition selon l'invention. Le procédé selon l'invention comprend les étapes suivantes : (1) ajouter la composition sur un liquide polluant ; 30 (2) attendre jusqu'à l'absorption du liquide polluant ; (3) éventuellement, vérifier le pH du résidu obtenu à l'étape 2 ; (4) répéter les étapes 1 à 3 jusqu'à l'absorption complète du liquide polluant et la formation d'un 35 résidu solide ; et (5) ramasser le résidu. 3050458 18 L'étape 1) peut être effectuée de différentes manières en fonction de l'échelle de pollution. Par exemple, s'il s'agit d'une pollution à l'échelle du laboratoire (de l'ordre de quelques centaines de mL), l'étape 1) peut être effectuée par un ajout de quelques dizaines de 5 grammes de composition, autour ou sur le liquide polluant, tandis que quand il s'agit d'une pollution à une échelle plus importante (tel que renversement de camion transportant une matière première), l'étape 1) peut être effectuée par un versement, à l'aide par exemple d'un camion-benne, d'une lance de pompier, autour ou sur le 10 liquide polluant. Si la composition de l'invention comprend un indicateur de pH, la vérification de pH de l'étape 3) peut être faite visuellement. Les mesures nécessaires à la manipulation du résidu (port de gants, de lunettes) et aux conditions de stockage ou traitement final (hangar 15 aéré, ensevelissement, etc.) peuvent donc être prises. Une fois qu'un résidu solide est obtenu, le résidu est ramassé avec des moyens couramment utilisés par l'homme du métier, par exemple à l'aide d'une pelle ou par aspiration. 20 L'invention sera maintenant illustrée par les exemples non limitatifs suivants. EXEMPLES 25 Dans les exemples qui suivent, les produits commerciaux suivants sont utilisés: Tixosil 68® : gel de silice amorphe commercialisé par Solvay présentant une granulométrie moyenne de 200 pm et une masse volumique apparente de 300 kg/cm'. 30 Jelucel HM 300® : cellulose pure commercialisée par Jelu-Werk. L'Hypromellose Arbocel CE 2910 HE 50 LV® : polymère issu de la cellulose commercialisé par JRS. Les données granulométriques de Jelucel HM 300® fournies par le 35 fabricant sont exposées dans le tableau 1. 3050458 19 Maille du tamis Pourcentage sur le tamis massique résiduelle 32 pm 60% 100 pm 20% 300 pm 2% Tableau 1 La cellulose JELUCEL HM 300® a donc les propriétés suivantes : Taille grains des Pourcentage massique Entre Opm et 40% 32pm Entre 32pm et 40% 100pm Entre 100pm et 18% 300pm Supérieur 300pm à 2% Tableau 2 5 Jelucel HM 200® a aussi été testée. Jelucel HM 200® est plus fine et présente la granulométrie suivante : Taille des grains Pourcentage massique Entre Opm et 32pm 45% Entre 32pm et 100pm 42% Entre 100pm et 200pm 11% Supérieur à 200pm 2% 10 EXEMPLE 1 (utilisation de la composition solide comme absorbant polyvalent): Une composition solide de dépollution comprenant du Tixosil 68®, du Jelucel HM 300® et de l'Hypromellose Arbocel CE 2910 HE 50 LV® dans un ratio massique de 76/19/5 et présentant une granulométrie de 160 15 pm à 355 pm, est préparée de la façon suivante : 3050458 20 1 kg de ladite composition est fabriqué via un procédé de granulation indirect (en deux temps) comme suit : ajout de 760 g de gel de silice amorphe Tixosil 68® dans un mélangeur, 5 ajout de 190 g de cellulose Jelucel HM 300®, les deux composés sont mélangés jusqu'à l'obtention d'une poudre homogène, préparation d'une solution contenant 50 g d'hypromellose Arbocel® CE 2910 HE 50 LV dans 1,8 L d'eau à 50°C, 10 homogénéisation de cette solution pour obtenir un liquide visqueux jaune translucide, ajout de cet agent liant en solution sur la poudre homogénéisée, mélange jusqu'à homogénéisation totale du solvant et de la 15 poudre (jusqu'à l'obtention d'une pâte granulée), séchage du mélange à 80°C en étuve ventilée et mélange très lent pendant 24h, tamisage des granules par vibrations en utilisant un tamis inférieur de mailles 160 pm et un tamis supérieur de mailles 20 355 pm, et récupération de la fraction de 160 pm à 355 pm. Tests d'absorption Différents tests d'absorption ont été effectués indépendamment avec 25 les liquides à dépolluer suivants: eau, acide chlorhydrique 5N, soude 5N, huile de moteur, gasoil, éthanol à 95%, acide chlorhydrique à 37%, soude caustique à 50%, eau de javel à 13%, en utilisant la composition solide préparée ci-dessus. 30 Pour chaque test d'absorption, on verse la composition solide sur 1L de liquide à dépolluer jusqu'à l'absorption complète du liquide polluant et la formation d'un résidu solide. La quantité de composition solide utilisée est ensuite mesurée. Les résultats ont été reportés dans le tableau suivant : 35 3050458 21 Absorbant polyvalent Granulométrie de 160pm à 355pm Masse volumique 235g/L Capacité d'absorption (masse d'absorbant nécessaire pour absorber 1L de liquide) : Eau 300g Acide chlorhydrique (HC1) 5N 315g Soude (NaOH) 5N 330g Huile de moteur 360g Gasoil 280g Ethanol (EtOH) 95% 270g Acide chlorhydrique 37% 320g Soude caustique 50% 340g Eau de javel 13% 380g La composition utilisée a donc pour intérêt majeur d'absorber tous les liquides déversés à un coût faible. Cette composition est utilisable sur tous les liquides déversés exceptés les oxydants 5 forts ultra concentrés). La granulométrie élevée de ladite composition permet de ne pas provoquer de gêne respiratoire pour l'utilisateur. Cette composition a un taux d'émission de poussières bien plus faible que l'absorbant Polycaptor® usuel. 10 EXEMPLE 2 (utilisation de la composition comme absorbant pour peinture): Une composition solide de dépollution comprenant du Tixosil 68®, du Jelucel HM 300® et de l'Hypromellose Arbocel CE 2910 HE 50 LV® dans un ratio massique de 57/38/5 et présentant une granulométrie de 160 15 pm à 1 mm, a été préparée de la façon suivante : 1 kg de ladite composition est fabriqué via un procédé de granulation direct comme suit : ajout de 570g de gel de silice amorphe Tixosil 68® dans un mélangeur, 20 ajout de 380g de cellulose Jelucel HM 300®, ajout 50g d'hypromellose Arbocel CE 2910 HE 50 LV®, 3050458 22 - les trois composés sont mélangés jusqu'à l'obtention d'une poudre homogène, - ajout de 1,8 L d'eau à 50°C sur cette poudre homogène, l'eau servant ainsi de solvant, 5 - mélange jusqu'à homogénéisation totale du solvant et de la poudre (jusqu'à l'obtention d'une pâte granulée), - séchage sous flux d'air tout en mélangeant lentement pendant 24h, - tamisage des granules par vibrations en utilisant un tamis 10 inférieur de mailles 160 pm et un tamis supérieur de mailles 1 mm, et - récupération de la fraction comprise entre 160 pm et 1 mm. Tests d'absorption 15 Différents tests d'absorption ont été effectués indépendamment avec les liquides à dépolluer suivants: eau, huile de moteur, essence, peinture acrylique, lasure, peinture alkyde polyuréthane, en utilisant la composition solide préparée ci-dessus. Pour chaque test d'absorption, on 20 de liquide à dépolluer jusqu'à polluant et la formation composition solide utilisée été reportés dans le tableau verse la composition solide sur 1L l'absorption complète du liquide d'un résidu solide. La quantité de est ensuite mesurée. Les résultats ont suivant : Absorbant pour peinture Granulométrie de 160pm à lmm Masse volumique 200g/L Capacité d'absorption (masse d'absorbant nécessaire pour absorber 1L de liquide) : Eau 330g Huile de moteur 345g Essence 280g Peinture acrylique 360g Lasure 440g Peinture alkyde 380g polyuréthane 3050458 23 La composition utilisée a donc pour intérêt majeur d'absorber efficacement les peintures à l'eau, les peintures aux solvants et les vernis. La composition utilisée est optimisée pour permettre d'assécher efficacement la peinture ou le vernis et donc d'obtenir 5 un sol totalement non glissant et sécurisé, tout en garantissant une absorption efficace. Cette composition est non réactive envers la grande majorité des produits chimiques vendus au grand public. La granulométrie élevée de cette composition lui permet de ne pas provoquer de gêne respiratoire pour l'utilisateur. 10 EXEMPLE 3 (utilisation de la composition comme absorbant routier): Une composition solide de dépollution comprenant du Tixosil 68®, du Jelucel HM 300® et de l'Hypromellose Arbocel CE 2910 HE 50 LV® dans un ratio massique de 76/19/5 et présentant une granulométrie de 355 15 pm à 2 mm, a été préparée de la façon suivante : 1 kg de ladite composition est fabriqué via un procédé de granulation direct comme suit : - ajout de 760g de gel de silice amorphe Tixosil 68® dans un mélangeur, 20 - ajout de 190g de cellulose jelucel HM 300®, - ajout de 50g d'hypromellose Arbocel CE 2910 HE 50 LV®, - les trois composés sont mélangés jusqu'à l'obtention d'une poudre homogène, - ajout de 2 L d'eau à 50°C en tant que solvant sur cette poudre 25 homogène, - mélange jusqu'à homogénéisation totale du solvant et de la poudre (jusqu'à l'obtention d'une pate granulée), - séchage du mélange à 80°C en étuve ventilée et mélange très lent pendant 24h, 30 - tamisage des granules par vibrations en utilisant un tamis inférieur de mailles 355 pm et un tamis supérieur de mailles 2 mm, et récupération de la fraction comprise entre 355 pm et 2 mm. 35 3050458 24 Tests d'absorption Différents tests d'absorption ont été effectués indépendamment avec les liquides suivants: eau, acide chlorhydrique à 5N, soude à 5N, huile de moteur, essence, en utilisant la composition préparée ci- 5 dessus. Pour chaque test d'absorption, on verse la composition solide sur 1L de liquide à dépolluer jusqu'à l'absorption complète du liquide polluant et la formation d'un résidu solide. La quantité de 10 composition solide utilisée est ensuite mesurée. Les résultats ont été reportés dans le tableau suivant : Absorbant routier Granulométrie de 355pm à 2mm Masse volumique 166 g/L Capacité d'absorption (masse d'absorbant nécessaire pour absorber 1L de liquide) : Eau 330g Acide chlorhydrique 5N 330g Soude 5N 330g Huile de moteur 400g Essence 300g Cette composition de dépollution peut être utilisée en milieu 15 extérieur. Sa granulométrie élevée la rend moins sensible aux éléments extérieurs tels que le vent et n'occasionnera aucune formation de poussières lors de son utilisation et donc aucune gêne respiratoire pour son utilisateur. Elle est utilisable sur tous les liquides déversés exceptés les oxydants forts ultra concentrés). 20 EXEMPLE 4 (Comparaison avec la Sépiolite et Unisafe®) A des fins comparatives, différents tests d'absorption ont été effectués indépendamment avec les liquides polluants suivants: HC1 37%, soude caustique 50%, eau, eau de javel 13%, HC1 5N, NaOH 5N et 25 EtOH, en utilisant d'une part la composition de l'exemple 1 et 3050458 25 d'autre part, avec la sépiolite et Unisafe®, selon le protocole suivant : 1) 1L de liquide à dépolluer est mis dans un récipient en verre ; 2) 5 g de la composition est ajoutée dans ledit récipient. Une 5 fois le mélange homogénéisé, l'état (liquide ou solide) du mélange est vérifié ; 3) Les étapes 1) et 2) sont répétées jusqu'à l'obtention d'un résidu solide ; et 4) Une fois un résidu solide est obtenu, ledit résidu est ramassé 10 à la pelle. Les résultats du test d'absorption sont présentés dans le tableau suivant : Capacité d'absorption (masse d'absorbant nécessaire pour absorber 1L de liquide) HC1 Soude Eau Eau de javel HC1 5N NaOH 5N EtOH 37% caustique 50% 13% Composition de 320g 340g 300g 380g 315g 330g 270g l'exemple 1 Sépiolite 1480g 1360g 800g 1680g 940g 960g 1340g Unisafe® 660g 540g 300g 600g 600g 360g 760g Il est à noter que quels que soient les polluants et leurs concentrations, les compositions de la présente invention ont montré 15 une meilleure efficacité d'absorption que les produits actuellement commercialisés. Par ailleurs, le coût de traitement à l'aide de la composition selon l'invention par rapport au coût de traitement à l'aide des compositions actuellement commercialisées est abaissé 20 considérablement. En conclusion, la composition permet d'absorber différents polluants liquides à différentes concentrations en utilisant une quantité minimum du produit et à un coût inférieur à celui des produits 25 actuellement commercialisés. De plus, la composition n'est pas dangereuse (non toxique, non irritante, non allergisante et non 3050458 26 écotoxique), contrairement à certains produits actuellement commercialisés. En outre, la granulométrie spécifique de la composition de la présence invention la rend moins sensible aux éléments extérieurs tels que le vent et n'occasionnera aucune 5 formation de poussières lors de son utilisation et donc aucune gêne respiratoire pour son utilisateur. Cette composition spécifique à la granulométrie choisie permet également d'absorber les polluants plus efficacement, en laissant une couche résiduelle de liquide plus faible sur la surface polluée. En comparaison avec les produits 10 actuellement commercialisés, la quantité de résidu formé est faible et permet donc de diminuer l'impact environnemental engendré par cette dépollution. En outre, la présente invention permet d'obtenir un résidu facile à ramasser et la surface dépolluée est moins glissante. 15 REVENDICATIONS1. Composition solide comprenant: (a) au moins un gel de silice amorphe, (b) au moins un agent cellulosique, et (c) au moins un agent liant, caractérisée en ce qu'elle présente une granulométrie de 100 pm à 2 MM. 2. Composition selon la revendication 1, caractérisée en ce qu'elle présente une capacité d'absorption de 1 L à 5 L pour 1 kg de ladite composition, de préférence de 1,5 L à 4,5 L pour 1 kg de ladite composition, et plus préférentiellement de 2 L à 4 L pour 1 kg de ladite composition. 3. Composition selon la revendication 1 ou 2, caractérisée en ce que le gel de silice amorphe est présent en une quantité de 40 à 90%, de préférence de 50 à 85% et encore plus préférentiellement de 55 à 80% en poids par rapport au poids total de ladite composition. 4. Composition selon l'une quelconque des revendications 1 à 3, caractérisée en ce que l'agent cellulosique est de la cellulose ou ses dérivés. 5. Composition selon l'une quelconque des revendications 1 à 4, caractérisée en ce que l'agent cellulosique est présent en une quantité de 5 à 60%, de préférence de 10 à 55% et encore plus préférentiellement de 15 à 45% en poids par rapport au poids total de ladite composition. 6. Composition selon l'une quelconque des revendications 1 à 5, caractérisée en ce que l'agent liant est choisi parmi des polymères issus de la cellulose tels que l'hypromellose et le carboxyméthyl cellulose de sodium; de la polyvinylpyrrolidone, du polyéthylène glycol et de la gélatine, et leurs mélanges. 3050458 28 7. Composition selon l'une quelconque des revendications 1 à 6, caractérisée en ce que l'agent liant est présent en une quantité de 1 à 20%, de préférence de 2 à 10%, et encore plus préférentiellement de 3 à 8% en poids par rapport au poids total de ladite composition. 5 8. Composition selon l'une quelconque des revendications 1 à 7, caractérisée en ce qu'elle comprend en outre au moins un additif choisi parmi les agents indicateurs de pH, colorants, parfums, agents facilitant l'écoulement, agents gonflants, désintégrants et 10 leurs mélanges. 9. Procédé de fabrication de la composition telle que définie à l'une quelconque des revendications 1 à 8, qui comprend une étape de granulation par voie humide du gel de silice amorphe, de l'agent 15 cellulosique et optionnellement d'au moins un additif, en présence de l'agent liant. 10. Procédé de dépollution mettant en oeuvre la composition telle que définie à l'une quelconque des revendications 1 à 8 ou telle 20 qu'obtenue par la procédé de la revendication 8 comprenant les étapes suivantes : (1) ajouter la composition sur un liquide polluant ; (2) attendre jusqu'à l'absorption du liquide polluant ; (3) éventuellement, vérifier le pH du résidu obtenu à 25 l'étape 2 ; (4) répéter les étapes 1 à 3 jusqu'à l'absorption complète du liquide polluant et la formation d'un résidu solide ; et (5) ramasser le résidu. 30 11. Utilisation de la composition telle que définie à l'une quelconque des revendications 1 à 8 ou telle qu'obtenue par la procédé de la revendication 9, pour absorber les déversements de peintures, de lasures, de produits chimiques tels que les acides et 35 les bases, d'huiles, d'hydrocarbures, de solvants et de produits aqueux.